(57)【特許請求の範囲】
【請求項１】
ホットカーペットや電気こたつ用敷き布団の下に敷いて使用する断熱シートであって、
アルミ蒸着基板としてのポリエチレンフィルムの上面にアルミを蒸着し、その上面に保護用のポリエチレンフィルムをラミネートし、更にその表面にすべり防止効果を有する透明ポリエチレンフィルムをラミネートした４層フィルム全体を発泡ポリエチレン層の表面に熱融着して積層した５層構造に構成され、前記最上層の透明ポリエチレンフィルムは防ダニ剤を配合したポリエチレン樹脂を用いて形成されていることを特徴とする断熱シート。
【請求項２】
ホットカーペットや電気こたつ用敷き布団の下に敷いて使用する断熱シートであって、
アルミ蒸着基板としてのポリエチレンフィルムの上面にアルミを蒸着し、その上面にすべり防止効果を有する透明ポリエチレンフィルムをラミネートした３層フィルム全体を発泡ポリエチレン層の表面に熱融着して積層した４層構造に構成され、前記最上層の透明ポリエチレンフィルムは防ダニ剤を配合したポリエチレン樹脂を用いて形成されていることを特徴とする断熱シート。
【請求項３】
請求項１又は２に記載の断熱シートにおいて、前記最下層の発泡ポリエチレン層は防ダニ剤を配合したポリエチレン樹脂を用いて形成されていることを特徴とする断熱シート。
【請求項４】
請求項１乃至３に記載の断熱シートにおいて、前記防ダニ剤として銀、銅、硫化亜鉛、酸化亜鉛、硼酸とセラミックスを高温で複合化した防ダニセラミックスの何れか一つの微粉末が使用してあることを特徴とする断熱シート。
【発明の詳細な説明】
【技術分野】
【０００１】
本発明は、ホットカーペットや電気こたつ用敷き布団の下に敷いて冷えた畳や床面への熱損失を軽減して保温効果を高めると同時にダニの発生をも抑制する防ダニ性断熱シートに関する。
【背景技術】
【０００２】
冬場の寒いときに手軽に暖を取るための暖房器具として通電により発熱させるホットカーペットや電気こたつが用いられる。これらの器具は畳や木製床面の上に直接置いて使用したのでは、熱が冷えた畳や床に逃げて十分な暖をとれず効率が悪い。対策として電気こたつの場合はこたつの下にこたつ用の敷き布団やカーペットが敷かれる。しかし、そのようにしても電気こたつやホットカーペットの熱が畳や床に漏れるのを十分には防げない。対策として、それらホットカーペットや電気こたつ用敷き布団の下に保温シート、遮熱シート、あるいは断熱シートと呼ばれる熱の漏れを抑制するシートが敷かれる。
【０００３】
この断熱シートとしては高空隙率を有する不織布からなる基材層の両面または片面に保温性樹脂層を積層したもの（例えば、特許文献１参照）が提案されている。最近は発泡ポリエチレンの表面にアルミ層を蒸着形成したアルミ保温シートと呼ばれるものが市販されている。このアルミ層は電気こたつ、ホットカーペットから下方に放射される赤外線を反射させるため保温効果があると宣伝されている。
【０００４】
しかし、これら断熱シートは畳や床の上に置かれ、電気こたつやホットカーペットの熱により加熱される。その温度はダニが生育する適温２０〜３０℃付近になる。ダニは人間の居住環境のいたる所に相当な量で存在することが知られており、その生育に適した温度に温められる断熱シートはダニの温床になる心配がある。
【先行技術文献】
【特許文献】
【０００５】
【特許文献１】特許２６６９７５８号公報
【特許文献２】特許２８８４１９２号公報
【特許文献３】特許４３０３１２１号公報
【特許文献４】特開２００５−２９４５１号公報
【発明の開示】
【発明が解決しようとする課題】
【０００６】
本発明は、こうした背景からなされたもので、その課題はホットカーペットや電気こたつ用敷き布団の下に敷いて冷えた畳や床面への熱損失を軽減して保温効果を高めると同時に、ダニの発生をも抑制する防ダニ性断熱シートを提供することにある。
【課題を解決するための手段】
【０００７】
前記課題を解決するための請求項１に記載の発明は、ホットカーペットや電気こたつ用敷き布団の下に敷いて使用する断熱シートであって、アルミ蒸着基板としてのポリエチレンフィルムの上面にアルミを蒸着し、その上面に保護用のポリエチレンフィルムをラミネートし、更にその表面にすべり防止効果を有する透明ポリエチレンフィルムをラミネートした４層フィルム全体を発泡ポリエチレン層の表面に熱融着して積層した５層構造に構成され、前記最上層の透明ポリエチレンフィルムは防ダニ剤を配合したポリエチレン樹脂を用いて形成されていることを特徴とする断熱シートである。
【０００８】
このような構成によれば、表層である防ダニ剤を配合したポリエチレンフィルムがダニの発生、繁殖を抑制する。また、ポリエチレンフィルム表面は摩擦係数が大きいためすべり止め効果も発揮される。アルミ蒸着層は上部から入射してくる赤外線、遠赤外線を上方に向けて反射させ熱損失を軽減させ、そして最下層の発泡ポリエチレン層は低い熱伝導率と内部の気泡により伝導や対流による熱損失を防ぐ。こうした各層の効果によりホットカーペットや電気こたつ用敷き布団と畳や床面との間の断熱が図られて保温効果が高まると同時に、上面付近でのダニの発生、繁殖が防止される。
【０００９】
また、請求項２に記載の発明は、ホットカーペットや電気こたつ用敷き布団の下に敷いて使用する断熱シートであって、アルミ蒸着基板としてのポリエチレンフィルムの上面にアルミを蒸着し、その上面にすべり防止効果を有する透明ポリエチレンフィルムをラミネートした３層フィルム全体を発泡ポリエチレン層の表面に熱融着して積層した４層構造に構成され、前記最上層の透明ポリエチレンフィルムは防ダニ剤を配合したポリエチレン樹脂を用いて形成されていることを特徴とする断熱シートである。
【００１０】
このような構成の断熱シートも請求項１に記載の断熱シートと同様の効果を奏する。
【００１１】
また、請求項３に記載の発明は、請求項１又は２に記載の断熱シートにおいて、前記最下層の発泡ポリエチレン層は防ダニ剤を配合したポリエチレン樹脂を用いて形成されていることを特徴とする断熱シートである。
【００１２】
このような構成によれば、断熱シートの下面と畳、床面との間でのダニの発生、繁殖も防止される。
【００１３】
また、請求項４に記載の発明は、請求項１乃至３に記載の断熱シートにおいて、前記防ダニ剤として銀、銅、硫化亜鉛、酸化亜鉛、硼酸とセラミックスを高温で複合化した防ダニセラミックスの何れか一つの微粉末が使用してあることを特徴とする断熱シートである。
【００１４】
このような防ダニ剤を配合したポリエチレンフィルムを使用すれば、それに接触する面でのダニの発生、繁殖が防止される。
【図面の簡単な説明】
【００１５】
【図１】第１の実施形態に係る防ダニ性断熱シート１の断面図である。
【図２】防ダニ性断熱シート１の分解した断面図である。
【図３】第２の実施形態に係る防ダニ性断熱シート１０の断面図である。
【図４】防ダニ性断熱シート１０の分解した断面図である。
【発明を実施するための形態】
【００１６】
以下、本発明に係る防ダニ性断熱シートの構成例を実施形態に分けて図面を参照して説明する。
（第１の実施形態）
図１は第１の実施形態に係る防ダニ性断熱シート１の断面図、図２はそれを分解した断面図である。防ダニ性断熱シート１はホットカーペットや電気こたつ用敷き布団の下に敷いて使用する場合の上面側から第１層２、第２層３、第３層４、第４層５、第５層６の５枚のフィルムとシートを積層して構成されている。
【００１７】
製作にあたっては、まず、その表面に第３層４となるアルミ蒸着層を形成するための基板として厚み０．０３〜０．０５ｍｍのポリエチレンフィルムを第４層５として準備する。その上表面に第３層４としてアルミ蒸着層を真空蒸着法で形成する。アルミ蒸着層の厚みは０．０２〜０．０３ｍｍとする。この第３層４のアルミ蒸着層は上方から入射する赤外線、遠赤外線を反射する機能を果たす。
【００１８】
第３層４のアルミ蒸着層の上表面には、第２層３として厚み０．０２〜０．０３ｍｍの薄いポリエチレンフィルムをアルミ表面の保護用としてラミネートする。そして、第２層３の上表面には防ダニ性断熱シート１の最上層となるポリエチレンフィルムを第１層２としてラミネートする。第１層２のポリエチレンフィルムの厚みは０．０５〜０．０７ｍｍ程度とする。ポリエチレンフィルム表面はある程度の大きさの摩擦係数を有するため、第１層２はすべり止め効果を有すると同時に、後述するようにポリエチレンフィルムに配合した防ダニ剤によりダニの発生・繁殖を防ぐ効果を発揮する。
【００１９】
最後に、このようにして積層形成した４層からなるフィルムを第５層６としての発泡ポリエチレン層の表面に熱融着で貼り付けて完成させる。第５層６の発泡ポリエチレン層は熱伝導率が低く、内部に独立した気泡を有するため断熱性が高い。断熱性確保の観点からその厚みは厚い方が好ましく２０〜１００ｍｍとする。
【００２０】
本発明の防ダニ性断熱シート１の一番の特徴は、第１層２のポリエチレンフィルムに防ダニ効果を持たせた点にある。防ダニ効果をもたせるため原料であるポリエチレン樹脂に防ダニ剤を配合し、それをＴダイ成形してフィルム状に形成している。防ダニ剤としては公知の各種薬剤の使用が可能である。例えば、銀、銅、酸化亜鉛、硫化亜鉛等を使用する（特許文献２、３参照）。この他、硼酸とセラミックスを高温で複合化した防ダニセラミックスも防ダニ効果を有することが知られており、これを使用してもよい（特許文献４参照）。これらの防ダニ剤の微粉末を溶融したポリエチレン樹脂に配合してフィルムを形成する。
【００２１】
防ダニ性断熱シート１をホットカーペットや電気こたつ用敷き布団の下に敷いて使用した場合、防ダニ性断熱シート１の表層側は２０〜３０℃といったダニの繁殖に適した温度に温められる。本実施形態の防ダニ性断熱シート１では、表層である第１層２に防ダニ剤を配合したポリエチレンフィルムを使用しているためダニの発生、繁殖が防止される。また、ポリエチレンフィルム表面は摩擦係数が大きいためすべり止め効果も発揮される。第２層３の薄いポリエチレンフィルムは、第３層４のアルミ蒸着層を保護すると同時に第１層２のポリエチレンフィルムが第３層４のアルミ蒸着層から剥離するのを防止する。第３層４のアルミ蒸着層は、上方から入射してくる赤外線、遠赤外線を上方に向けて反射させる。第４層５のポリエチレンフィルムは第３層４のアルミ蒸着層と第５層６の発泡ポリエチレン層との剥離を防止する役割も果たす。そして、第５層６の発泡ポリエチレン層は低い熱伝導率と内部の気泡により伝導や対流による熱損失を防ぐ。このように各層がそれぞれの効果を発揮することにより、ホットカーペットや電気こたつ用敷き布団と畳や床面との間の断熱が図られて保温効果が高まると同時に、上面付近でのダニの発生、繁殖が防止される。
【００２２】
（第２の実施形態）
図３は第２の実施形態に係る防ダニ性断熱シート１０の断面図、図４はそれを分解した断面図である。本実施形態の防ダニ性断熱シート１０は第１の実施形態の防ダニ性断熱シート１における第２層３の薄いポリエチレンフィルムを無くしたもので、その他の構成は同じである。最上層側から防ダニ剤を配合した第１層１１のポリエチレンフィルム、第２層１２のアルミ蒸着層、第３層１３のポリエチレンフィルム、第４層１４の発泡ポリエチレン層からなる４層で構成されている。
【００２３】
製作方法は第１の実施形態と同様で、アルミ蒸着基材としての第３層１３のポリエチレンフィルムの表面に第２層１２のアルミ蒸着層を形成し、その表面に前記と同様の防ダニ剤を配合した第１層１１のポリエチレンフィルムをラミネートで積層する。このようにして構成した３層かるなるフィルムを第４層１４の発泡ポリエチレン層の表面にラミネートして積層する。このような構成の防ダニ性断熱シート１０も第１の実施形態の防ダニ性断熱シート１と同様の効果を奏する。
【００２４】
（変形実施形態）
前記第１、第２の実施形態に係る防ダニ性断熱シート１、１０では、最下層に純粋な発泡ポリエチレンフィルムを用いたが、この最下層にも防ダニ剤を配合した発泡ポリエチレン層を使用するとよい。この場合も、前記最上層のポリエチレンフィルムと同様に銀、銅、酸化亜鉛、硫化亜鉛、硼酸とセラミックスを高温で複合化した防ダニセラミックス等の微粉末を溶融したポリエチレンに配合して発泡ポリエチレン層を形成する。このようなフィルムを用いれば、防ダニ性断熱シート１、１０の下面側と畳や床面との間でダニが発生、繁殖することが防止される。
【符号の説明】
【００２５】
図面中、１、１０は断熱シート、２、１１は防ダニ剤を配合したポリエチレンフィルム、３は保護用のポリエチレンフィルム、４、１２はアルミ蒸着層、５、１３はアルミ蒸着基板としてのポリエチレンフィルム、６、１４は発泡ポリエチレン層を示す。
【要約】
【課題】ホットカーペットや電気こたつ用敷き布団の下に敷いて冷えた畳や床面への熱放散を軽減して保温効果を高めると同時に、ダニの発生をも抑制する防ダニ性断熱シートを提供する。
【解決手段】アルミ蒸着基板としてのポリエチレンフィルムの上面にアルミを蒸着し、その上面に保護用のポリエチレンフィルムをラミネートし、更にその表面にすべり防止効果を有する透明ポリエチレンフィルムをラミネートした４層フィルム全体を発泡ポリエチレン層の表面にラミネートで積層した５層構造に構成し、最上層の透明ポリエチレンフィルムには防ダニ剤を配合したポリエチレン樹脂を用いる。
【選択図】図１【図１】
0005883919.tif 000002
【図２】
0005883919.tif 000003
【図３】
0005883919.tif 000004
【図４】
0005883919.tif 000005